(57)【特許請求の範囲】
【請求項１】
溶融ガラスを越流させるアイソパイプから下方に延伸される帯状ガラスの形状安定性を向上させる方法であって、
（ａ）前記アイソパイプから延伸される帯状ガラスの横断断面形状が該延伸される帯状ガラスの流動方向から見たときに湾曲形状をなすように、前記延伸され、下方に垂れ下がる帯状ガラスの第１の面に空気圧を加えること、及び
（ｂ）前記アイソパイプから延伸される帯状ガラスの横断断面形状が電界差により該延伸される帯状ガラスの流動方向から見たときに湾曲形状をなすものとなるように、前記延伸され、下方に垂れ下がる帯状ガラスの第１の面に前記帯状ガラスを引っ張る又は押す静電力を加えて前記帯状ガラスの横断方向に前記電界差を生じることの少なくとも１つにより、前記帯状ガラスの湾曲を誘発することによって、湾曲した帯状ガラスを生成する工程と、
前記湾曲した帯状ガラスを硬化させる工程と
を備えることを特徴とする方法。
【請求項２】
前記帯状ガラスの第１の面に空気圧を加えることにより、前記帯状ガラスの前記第１の面と前記帯状ガラスの第２の面との間に２〜１５Ｎ／ｍ２の圧力差が生じることを特徴とする請求項１記載の方法。
【請求項３】
前記帯状ガラスの横断方向への電界差が１０６Ｖ／ｍ程度であることを特徴とする請求項１記載の方法。
【請求項４】
前記湾曲した帯状ガラスが、５〜５０メートルの範囲の曲率半径を有することにより前記帯状ガラスに５ｍｍ〜１００ｍｍの範囲のたわみを生じることを特徴とする請求項１記載の方法。
【請求項５】
溶融ガラスを越流させるアイソパイプから下方に延伸される帯状ガラスの形状安定性を向上させる装置であって、
前記帯状ガラスの湾曲を誘発するよう動作可能な湾曲誘発要素を備え、
該湾曲誘発要素が、
（ａ）前記アイソパイプから延伸される帯状ガラスの横断断面形状が該延伸される帯状ガラスの流動方向から見たときに湾曲形状をなすように、前記延伸され、下方に垂れ下がる帯状ガラスの第１の面に空気圧を加える１つ以上の空気ジェット、及び／又は、
（ｂ）前記アイソパイプから延伸される帯状ガラスの横断断面形状が電界差により該延伸される帯状ガラスの流動方向から見たときに湾曲形状をなすものとなるように、前記延伸され、下方に垂れ下がる帯状ガラスの第１の面に前記帯状ガラスを引っ張る又は押す静電力を加えて前記帯状ガラスの横断方向に前記電界差を生じる１つ以上の静電力発生器を備える
ことを特徴とする装置。
【請求項６】
前記１つ以上の空気ジェットが、前記帯状ガラスの前記第１の面と前記帯状ガラスの第２の面との間に２〜１５Ｎ／ｍ２の圧力差を生じさせるものであることを特徴とする請求項５記載の装置。
【請求項７】
前記１つ以上の静電力発生器が、前記帯状ガラスの横断方向へ１０６Ｖ／ｍ程度の電界差を生じさせるものであることを特徴とする請求項５記載の装置。
【請求項８】
前記１つ以上の空気ジェットが、３行３列〜５行５列に配列されたものであることを特徴とする請求項５記載の装置。
【発明の詳細な説明】
【技術分野】
【０００１】
本発明は、湾曲したディスプレイ用帯状ガラスを製造することにより形状的／寸法的一貫性が向上した、応力が低減されたディスプレイ用ガラスに関係する方法、システム、装置及び製品に関し、特に、液晶ディスプレイ（ＬＣＤ）用板ガラスの延伸用のフュージョン・ドロー装置（ＦＤＭ）で形成された湾曲した帯状ガラスに関する。
【背景技術】
【０００２】
ＬＣＤ等といったディスプレイ用の平坦なガラス製品の製造には、多くの課題がある。このプロセスにおける主要な要件は、大きな板ガラス製品において非常に一貫した製品形状を作る能力である。一般的な大きな板ガラス製品のサイズの範囲は３．３メートル四方までにもなる。
【０００３】
コーニング社（Corning Incorporated）は、フュージョン法（例えば、ダウンドロー法）として知られる、フラットパネルディスプレイ等の様々な装置で用いられ得る高品質の薄い板ガラスを形成するためのプロセスを開発した。フュージョン法で製造された板ガラスは、他の方法で製造された板ガラスと比べて優れた平坦度及び平滑度を有する表面を有するので、フュージョン法は、フラットパネルディスプレイに用いられる板ガラスの製造に好ましい技術である。一般的なフュージョン法は、特許文献１および２等といった多くの文献に記載されており、当該技術分野でよく知られている。
【０００４】
フュージョン法の一実施形態は、フュージョン・ドロー装置（ＦＤＭ）を用いて、シート状の板ガラスを形成し、次にその板ガラスを２つのロールの間で延伸して所望の厚さに引き伸ばすことを含む。移動アンビル装置（ＴＡＭ）を用いて、その板ガラスを、顧客に送られるより小さい板ガラスに切断する。
【０００５】
板ガラスにおける製品の残留応力及び形状は、プロセス温度プロファイル、ＴＡＭ及びガラスの切断によって生じる帯状ガラスの動き等といった、多くの要因によって生じ得る。液晶ディスプレイの製造では、板ガラスの残留応力が大きい又は板ガラスの形状が安定していないと、多くの問題が生じ得る。
【０００６】
フュージョン・ドロー技術では、アイソパイプにより、大きく薄い、粘度の高いシート状の溶融ガラスが形成される。この粘度の高いシートが冷えると、例えば、温度勾配、帯の厚さのばらつき、残留応力、及び引張り駆動システムからの機械的な力により、様々な機械的な応力が生じる傾向がある。ガラスの帯の幅は一般的に２メートルほどであり、長さは２〜６メートルほどである。帯の厚さは１．１ｍｍ以下である。
【０００７】
このような薄く大きなガラスの帯では、帯内における通常のプロセスの応力のばらつきで、圧縮応力の領域が帯の座屈を生じさせ得る。圧縮応力が比較的大きい場合には、多モードの形状の不安定性がトリガされ得る。フュージョン法による製造プロセスでは、このような場合には帯の形状が変動することがある。帯の形状が大きく変動すると、ガラス製品の応力及び形状が影響され得るので、製造を中断しなければならない。深刻なケースでは、この不安定性により、フュージョンプロセスの途中で帯状ガラスが破損し得る。
【０００８】
液晶ディスプレイ（ＬＣＤ）用板ガラスのダウンフロー延伸及びその結果の溶融（フュージョン）においては、製造業者が、高いフロー密度及び大きな帯サイズで残留応力及び形状変形が最小限に抑制されたＬＣＤ用板ガラスの安定した製造を達成することが非常に重要である。ＬＣＤパネルの製造コストを削減するために、パネルメーカーは、第７世代、第８世代以上等といったますます大型化する板ガラスを必要としている。板ガラスのサイズが増加するにつれ、製品の形状及び応力を維持するためのフュージョン法の制御能力に対する要求はますます厳しくなる。
【０００９】
ＬＣＤ用の帯状ガラスの形成では、プロセスの安定性を維持するために、同じ方向の曲がりを有することが望ましい。ＬＣＤの顧客にとっても、一貫した形状及び応力パターンを有する板ガラスを提供されることは望ましい。これらの顧客の要望の幾つかを満たすために、従来技術の設計による帯形成プロセスでは、図１に示される平坦なシートが、主に重力及び駆動ローラによって安定化されたニュートラルな位置に垂直に吊り下げられる。しかし、この構成は、例えば時折生じる切断システムやプロセス温度の製造上のばらつきによる、帯の座屈及び動きの不安定性の影響を受けやすい。これらのケースでは、形状安定性が回復するまで、製品の製造が中断される。従って、ＦＤＭにおける曲がりの方向及び帯の形状を制御することは、従来技術に対して有益である。
【先行技術文献】
【特許文献】
【００１０】
【特許文献１】米国特許第３，３３８，６９６号明細書
【特許文献２】米国特許第３，６８２，６０９号明細書
【発明の概要】
【発明が解決しようとする課題】
【００１１】
ガラス製品のサイズが増加するにつれ、残留応力及び形状変形の制御はより困難になる。それにも関わらず、より大きいサイズのガラス製品が所望されるため、許容範囲内の残留応力及び形状変形を有する、より大きいサイズのガラス製品を達成する新たな製品及び方法の開発が必要である。
【課題を解決するための手段】
【００１２】
本発明の１つ以上の実施形態によれば、ディスプレイ用ガラスに関係するシステム、方法、装置及び製品は、帯状ガラスの形状安定性を向上させ、応力が低減された帯状ガラスを生成し、より形状的／寸法的に安定したディスプレイ用ガラスを製造するために、湾曲した帯状ガラスを形成するものであり、フュージョン・ドロー装置（ＦＤＭ）で僅かに湾曲した帯状ガラスを形成することを含み得る。
【００１３】
本発明の１つ以上の実施形態によれば、溶融ガラスを越流させるアイソパイプから延伸される帯状ガラスの形状安定性を向上させる方法は、帯状ガラスの湾曲を誘発することにより、湾曲した帯状ガラスを生成する工程と、湾曲した帯状ガラスを硬化させる工程とを含み得る。
【００１４】
本発明の１つ以上の実施形態によれば、溶融ガラスを越流させるアイソパイプから延伸される帯状ガラスの形状安定性を向上させる装置は、帯状ガラスの湾曲を誘発するよう動作可能な湾曲誘発要素を含み得る。
【００１５】
本発明の１つ以上の実施形態によれば、帯状ガラスの形状安定性を向上させるシステムは、帯状ガラスを生成するよう動作可能なアイソパイプを有するフュージョン・ドロー装置と、帯状ガラスの湾曲を誘発するよう動作可能な湾曲誘発要素とを含み得る。
【００１６】
本発明の１つ以上の実施形態によれば、ディスプレイ用ガラスの形状安定性を向上させる方法は、溶融ガラスを越流させるアイソパイプから帯状ガラスを延伸する工程と、帯状ガラスの湾曲を誘発することにより湾曲した帯状ガラスを生成する工程と、湾曲した帯状ガラスを硬化させる工程と、湾曲した帯状ガラスからディスプレイ用板ガラスを生成する工程とを含み得る。
【００１７】
本発明の１つ以上の実施形態によれば、本発明の製品は、アイソパイプから延伸される帯状ガラスに湾曲を誘発し、該湾曲した帯状ガラスを硬化させることによって形成された湾曲した帯状ガラスから形成された、形状安定性を向上させたディスプレイ用ガラスを含み得る。
【００１８】
本発明の様々な実施形態では、帯状ガラスの湾曲を誘発する工程は、所望の湾曲を有するアイソパイプを用いること、所望の傾斜を有するアイソパイプを用いること、帯状ガラスを傾斜した帯延伸方向に延伸すること、帯状ガラスの第１の面に空気圧を加えることにより第１の面に圧力差を生じること、及び／又は、帯状ガラスの第１の面に静電力を加えることにより帯状ガラスの横断方向に電界差を生じることを含み得る。
【００１９】
本発明の他の様々な実施形態では、湾曲誘発要素は、所望の湾曲を有するアイソパイプ、所望の傾斜を有するアイソパイプ、帯状ガラスを傾斜した帯延伸方向に延伸するよう動作可能なオフセット延伸装置、帯状ガラスの第１の面に空気圧を加えることにより第１の面に圧力差を生じるよう動作可能な１つ以上の空気ジェット又は真空、及び／又は、帯状ガラスの第１の面に静電力を加えることにより帯状ガラスの横断方向に電界差を生じるよう動作可能な１つ以上の静電力発生器を含み得る。
【００２０】
本発明の様々な更なる実施形態では、アイソパイプのルート部は所望の湾曲を有してもよく、所望の傾斜は垂直方向から５度〜２０度の範囲内の角度を有してもよく、アイソパイプのルート部は所望の傾斜を有してもよく、傾斜した帯延伸方向は垂直方向から５度〜２０度の範囲内の角度を有してもよく、圧力差は２〜１５Ｎ／ｍ２であってもよく、１つ以上の空気ジェット又は真空が空気圧を加えてもよく、空気ジェット又は真空は空気ジェット又は真空の３×３〜５×５アレイからなり、１つ以上の静電力発生器が静電力を加えてもよく、帯状ガラスの湾曲は５〜５０メートルの範囲の曲率半径を有することにより５ｍｍ〜１００ｍｍの範囲の曲がりを生じてもよい。
【発明の効果】
【００２１】
本発明の長所は、詳細な技術的説明を読んだ後に、既存のガラス品質制御プロセスとの関係において、最もよく理解されよう。これらの長所には、大きなガラス製品を製造するためのプロセス及びシステムの拡張性が含まれ得る。
【００２２】
本発明において、湾曲した帯は、帯状ガラスの形成の過程において曲がり方向を制御するよう規定される。このような方法では、その過程で、部分的に円筒形の形状を有する僅かに湾曲した帯が形成される。この湾曲した帯は展開可能な形状を有する。規定された展開可能な形状からは、製品の残留応力はほとんど生じない。規定された平坦な帯と比較して、湾曲した帯には３つの主な長所がある。
【００２３】
特に、曲がりが選択された方向に制御される。帯が完全に平坦な場合には、帯内の熱機械的応力により、いずれかの方向への座屈及び曲がりの形成等といった帯の歪み又は不安定性が生じ得る。湾曲が規定されている場合には、熱機械的応力による曲がり方向の変化が生じにくくなる。
【００２４】
湾曲した帯は、帯の形状を、最も安定した形である単純な曲がりに規定する。現行の平坦なフュージョン・ドロー・プロセスでは、特に、帯の幅が広く、プロセス温度にばらつきがある場合には、多モードの（複雑な）帯形状が生じ得る。経験上、プロセスにおける帯形状が単純な安定した曲がりである場合の方が、製品形状がより一貫しており、製品の応力レベルが低いことが示されている。規定された帯形状が構造的なアラインメントを支配する限りにおいて、帯に曲がり又は湾曲がある場合には、多モードの帯形状は生じにくい。一般的に、ディスプレイ用ガラスの顧客にとっては、板ガラスの曲がり方向及び応力パターンが一貫していることが望ましい。湾曲した帯は平坦な帯よりも剛性が高いので、帯の弾性が高まる。
【００２５】
ディスプレイパネルの製造者にとっては、製造プロセスにおいて、板ガラスの形状は重要な属性である。例えば、ガラス形状は、ガラスが水平な架台に懸架された際に示すたるみの量にとって重要である。このたるみは、例えば、ロボットによる予測可能な操作に必要な間隙にとっても重要である。ディスプレイパネルの製造者は、しばしば、処理を改善するために、この板ガラスのたるみに対する仕様を望む。板ガラスのたるみは、板ガラスの延伸プロセスにおいて帯の形状を管理することにより制御される。この、よりよく規定されたシート形状を可能にする湾曲延伸プロセスの発明は、ディスプレイパネル製造のための一貫した板ガラスのたるみに対して、大きな利益となる。
【００２６】
他の態様、特徴、長所等は、添付の図面を共に本願明細書における本発明の説明を読めば、当業者には明らかであろう。
【００２７】
本発明の様々な態様を示す目的で、用いられ得る簡略化した形態を図示する（図面中、同一参照番号は同一要素を示す）が、本発明は、図示されている正確な構成及び手段に限定されず、特許される特許請求の範囲によってのみ限定されることを理解されたい。これらの図面は縮尺通りではない場合があり、これらの図面のアスペクトも互いに縮尺通りではない場合がある。
【図面の簡単な説明】
【００２８】
【図１】平坦なアイソパイプガラス延伸部を生じるフュージョン・ドロー装置を組み込んだ例示的なガラス製造システムを示すブロック図。
【図２Ａ】平坦なアイソパイプガラス延伸部を幾分見下ろす状態で示す等角ブロック図。
【図２Ｂ】図２Ａの線２Ｂ-２Ｂに沿った断面図。
【図３Ａ】本発明の１つ以上の実施形態による、例示的な湾曲したアイソパイプガラス延伸部を幾分見下ろす状態で示す等角ブロック図。
【図３Ｂ】図３Ａの線３Ｂ-３Ｂに沿った断面図。
【図４Ａ】本発明の１つ以上の実施形態による、例示的な傾斜がついた湾曲したアイソパイプガラス延伸部を幾分見下ろす状態で示す等角ブロック図。
【図４Ｂ】図４Ａの傾斜した延伸部の側面図。
【図５Ａ】本発明の１つ以上の実施形態による、空気ジェット又は真空を有するフュージョン・ドロー装置からの、別の例示的な湾曲したアイソパイプガラス延伸部を幾分見下ろす状態で示す等角ブロック図。
【図５Ｂ】図５Ａのガラス延伸部の側面図。
【図６Ａ】本発明の１つ以上の実施形態による、静電力発生器を有するフュージョン・ドロー装置からの、更に別の例示的な湾曲したアイソパイプガラス延伸部を幾分見下ろす状態で示す等角ブロック図。
【図６Ｂ】図６Ａのガラス延伸部の側面図。
【図７】本発明の１つ以上の実施形態による、湾曲したガラスを生成するために実行され得る処理動作を示すフロー図。
【図８】本発明の１つ以上の実施形態による、湾曲したガラスの生成に関係するシステムを示すブロック図。
【発明を実施するための形態】
【００２９】
本発明は、フュージョン・ドロー装置（ＦＤＭ）で僅かに湾曲した帯状ガラスを形成することにより、帯の形状安定性、残留応力の低減、及び曲がり方向の制御を提供する。湾曲した帯は、展開可能な円筒形状を有し得る。このような湾曲を有することにより、冷却及び延伸部の横断方向の温度のばらつきによって生じる熱機械的圧縮応力が解放され得る。本発明による湾曲は、熱機械的応力による曲がり方向の変化を生じにくくする。従って、曲がりが選択された方向に制御され得る。また、湾曲した帯では、湾曲した帯に圧縮応力が加えられた際に、帯の曲率を変えることによって圧縮応力が解放される。湾曲した帯は、規定の帯形状が支配する範囲において高周波モードの発生を抑え、高周波モードが生じにくくする。更に、湾曲した帯は、平坦な帯より高い剛性を有する。湾曲した帯が平坦な帯より高い剛性を有する範囲では、ＦＤＭにおける帯の動きが減少する。
【００３０】
湾曲した帯状ガラスを生成するために、様々な実施形態のいずれか１つが用いられ得る。本発明の湾曲した帯を生成するための４つの例示的な方法は、（ｉ）湾曲したアイソパイプの使用、（ｉｉ）傾斜したＦＤＭ又は傾斜した帯延伸部の使用、（ｉｉｉ）空気圧パネルの使用、及び（ｉｖ）静電力又は磁力の使用、又はそれらの組み合わせを含み得る。更に、本発明は、高いフロー密度大きい帯サイズにおいて低い残留応力を有する板ガラスを製造するための温度制御等といった、他の革新的な技術と組み合わせて用いられ得る。
【００３１】
図１を参照すると、フュージョン法を用いて板ガラス１０５を製造する、平坦なアイソパイプガラス延伸部を有する例示的なガラス製造システム１００の模式図が示されている。ガラス製造システム１００は、溶融部１１０と、清澄部１１５と、混合部１２０（例えば、攪拌チャンバ１２０）と、送出部１２５（例えば、ボウル１２５）と、フュージョン・ドロー装置（ＦＤＭ）１４０ａと、移動アンビル装置（ＴＡＭ）１５０とを有する。溶融部１１０では、矢印１１２で示されるようにガラスバッチ材料が導入され、溶融されて溶融ガラス１２６が形成される。清澄部１１５（例えば、清澄管１１５）は、溶融部１１０からの溶融ガラス１２６（この地点には図示せず）を受け取る高温処理領域を有し、ここで、溶融ガラス１２６から気泡が除去される。清澄部１１５は、清澄管−攪拌チャンバ接続管１２２によって混合部１２０（例えば、攪拌チャンバ１２０）に接続されている。混合部１２０は、攪拌チャンバ−ボウル接続管１２７によって送出部１２５に接続されている。送出部１２５は、下降管１３０を介してＦＤＭ１４０ａに溶融ガラス１２６を送出する。ＦＤＭ１４０ａは、入口１３２と、形成部１３５（例えば、アイソパイプ１３５）と、引張りロールアセンブリ１４０とを有する。
【００３２】
図示されるように、下降管１３０からの溶融ガラス１２６は、形成部１３５（例えば、アイソパイプ１３５）に続く入口１３２に流れ込む。形成部１３５は溶融ガラス１２６を受け取る開口部１３６を含み、溶融ガラス１２６はトラフ１３７に流れ込み、そこから溢れ出て、２つの面１３８ａ及び１３８ｂ（１３８ｂは１３８ａの後にあり見えない）を流れ下り、ルート部１３９と呼ばれる箇所で一体に融合する。ルート部１３９では２つの面１３８ａ及び１３８ｂが合わさり、そこで、溢れ出た溶融ガラス１２６の２枚の壁が再結合（例えば、再融合）し、引張りロールアセンブリ１４０によって下に向かって延伸され、板ガラス１０５が形成される。次に、ＴＡＭ１５０が、延伸された板ガラス１０５を個々の板ガラス１５５に切断する。
【００３３】
図２Ａ及び図２Ｂを参照すると、ブロック図は、平坦なアイソパイプガラス延伸部２００を示す。平坦なアイソパイプガラス延伸部２００は、ルート部１３９が平坦であり、従って形成部１３５を平坦なアイソパイプ１３５とする、システム１００からのガラス延伸部を表す。従って、溶融ガラス１２６及び板ガラス１０５も平坦である。
【００３４】
例として、ガラス製品は、コーニング社のガラス組成物番号（CORNING INCORPORATED GLASS COMPOSITION NO.）１７３７又はコーニング社のガラス組成物番号ＥＡＧＬＥ２０００（商標）で構成され得る。これらのガラス材料は多くの用途を有し、特に、例えば液晶ディスプレイの製造に用途を有する。
【００３５】
図３Ａ及び図３Ｂを参照すると、ブロック図は、本発明の１つ以上の実施形態による例示的な湾曲したアイソパイプガラス延伸部３００を示す。湾曲したアイソパイプガラス延伸部３００は、例えば、湾曲したアイソパイプの湾曲したアイソパイプルート部３３９によって設けられ得る。アイソパイプが湾曲している場合には、湾曲したアイソパイプは、溶融ガラス３２６の湾曲した均一な粘性シートを生成する。ガラス転移温度を経て冷却されると、粘性のシート状ガラスの湾曲した形状が凍結され、湾曲した帯状ガラス３０５になり、これは依然として垂直に垂れ下がっているが、形状変化及び水平方向の摂動に対する耐性は高まっている。次に、帯状ガラス３０５は、個々の板ガラス３５５に切断され、これは更に個々のディスプレイ用板ガラス３６０に分割され得る。この形状は展開可能であり、製品の板ガラスが平坦にされた際に更なる応力は生じない。
【００３６】
アイソパイプ又はアイソパイプルート部３３９の曲率半径の詳細な値は、プロセス温度プロファイル、機械的制約及び帯の寸法によって異なる。曲がりの方向を制御するには、５〜５０メートルの範囲の曲率半径が、曲がり方向を決定するのに十分な効果を生じる。このような僅かに湾曲したアイソパイプは、ＦＤＭ１４０ａにおいて部分的に円筒形の帯状ガラスを形成する。この範囲の曲率半径では、１〜４ｍの板ガラスのサイズに対して曲がりの範囲は５ｍｍ〜１００ｍｍである。曲率半径が非常に大きいので、粘性シート３０５の均一性にも力学プロファイルにもさほど影響しない。
【００３７】
湾曲した粘性シート３０５は、現行のアイソパイプ１３５を修正することにより、又は新たな設計を行うことにより達成され得る。例えば、既存のアイソパイプ１３５を曲げてもよく、既存のアイソパイプ１３５のルート部１３９を曲げてもよく、既存のルート部１３９に、湾曲したアイソパイプルート部３３９として機能する湾曲アダプタを取り付けてもよい。或いは、全体に所望の湾曲を有する又は湾曲したルート部３３９のみに所望の湾曲を有する新たなアイソパイプを設計してもよい。
【００３８】
図４Ａ及び図４Ｂを参照すると、ブロック図は、本発明の１つ以上の実施形態による、例示的な傾斜がついた湾曲したアイソパイプガラス延伸部４００を示す。本発明の１つ以上の実施形態によれば、傾斜がついた湾曲したアイソパイプガラス延伸部４００は、ＦＤＭ４４０において湾曲した帯状ガラス４０５を形成するための、例えば湾曲したルート部４３９を有するような、平坦な又は湾曲した形状であり得る傾斜したアイソパイプ４３５、及び／又は、傾斜したガラス延伸方向４６５を含み得る。
【００３９】
傾斜したガラス延伸方向４６５を用いる場合、ＦＤＭ４４０は垂直であっても又は傾斜していてもよい。帯延伸方向４６５と重力の方向との間の角度４７０が非常に小さいと、特に、延伸部の大半が帯４０５の中心で支持されている場合には、重力により、帯４０５が両縁部で湾曲する。後述するように、この非対称の状態は、生じ得る水平方向の振動も減衰させ得る。
【００４０】
傾斜したガラス延伸方向４６５は、例えば、図１を参照すると、引張りロールアセンブリ１４０又はＴＡＭ１５０をアイソパイプ１３５から前方又は後方に角度４７０だけオフセットすることにより達成され得る。より一般的には、傾斜したガラス延伸方向４６５を得るためにＦＤＭ４４０のオフセット延伸装置４７５を用いてもよく、オフセット延伸装置４７５のオフセット量を増減して角度４７０を増減することで、帯４０５に対する傾斜の効果が調節され得る。
【００４１】
傾斜したアイソパイプ４３５を用いる場合、ルート部４３９は平坦であっても又は湾曲していてもよい。湾曲したルート部４３９を用いる場合、この湾曲は丸みがついた及び／又は面取りされた底縁部４３９ｂｅ（一点鎖線で示す）に存在して、ルート部の平面はルート部１３９のように平坦に保たれてもよく、この場合、溶融ガラス４２６は、傾斜した底縁部の隅の丸みがついた両コーナー部から略同時に離れてルート部４３９の中心から離れてもよく、他の要因が存在せずに垂直に落ちる帯４０５は、延伸部３００における帯３０５と類似のものとなる。
【００４２】
この状況では、溶融ガラス４２６がルート部４３９の面１３８ａ及び１３８ｂを流れ落ちる際には、帯延伸方向４６５の傾斜４７０が存在し、その後の延伸部４００は垂直（傾斜していない）又は角度４７０より小さい角度を有し得るので、ルート部４３９の湾曲が利用される。この構成では、延伸部４００の角度が傾斜４７０以上である場合には、湾曲したルート部４３９の丸みがついた又は面取りされた底縁部４３９ｂｅはほとんど効果を有さず、上記の、湾曲していないルート部４３９を用いて、帯延伸方向４６５に傾斜４７０が存在する場合と大して違わない状況になる。
【００４３】
傾斜したアイソパイプ４３５又は傾斜した帯延伸方向４６５を用いると、帯４０５は重力によって湾曲する。帯４０５は薄くて幅が広いので、非常に小さい傾斜角度４７０でも、応力を解放するのに十分な湾曲が生じる。面外変形と重力との関係に基づくと、適切な傾斜角度４７０は、延伸の状況（ガラス組成、温度、速度、幅、フュージョン・ドロー装置の高さ等）に応じて、図示される垂直方向から５度〜２０度の範囲内であり得る。
【００４４】
傾斜した帯延伸部４００は、湾曲した帯の生成に加えて、生じ得る帯の動きを減衰させ得るという長所を有する。帯延伸方向４６５が重力の方向（即ち、垂直）である場合には、帯４０５はその安定した位置においてニュートラルな安定状態にあるが、水平方向に安定させる要因はない。小さい外部摂動が生じれば、帯４０５は、この垂直位置の周囲で水平方向に振動し得る。帯４０５が傾斜している場合には、摂動が、帯４０５に対する重力の垂直方向のベクトル及び帯延伸方向４６５の力の水平方向のベクトルに打ち勝って帯４０５を動かすには、摂動は十分に強くなければならない。傾斜した帯延伸部４００は、生じ得る帯の動きを低減する減衰効果をもたらす。
【００４５】
図５Ａ及び図５Ｂを参照すると、ブロック図は、本発明の１つ以上の実施形態による、複数の空気ジェット５６５及び／又は真空５６５ａを有するフュージョン・ドロー装置５４０からの、別の例示的な湾曲したアイソパイプガラス延伸部５００を示す。空気ジェット５６５及び／又は真空５６５ａから空気圧５７０を加えることにより、湾曲した帯５０５が生成され得る。空気ジェット５６５又は真空５６５ａのアレイは、既存の又は新たに設計されたＦＤＭ５４０内に設置され得る。空気ジェット５６５及び／又は真空は、帯５０４の２つの面１３８ａ及び１３８ｂに対応する２つの面の間に圧力差を生じる。この圧力差は帯の湾曲を生じる。ジェット５６５及び／又は真空の数及び強さは、実際には、延伸の状況（ガラス組成、温度、速度、幅等）に応じて調節され得る。更に、空気ジェット５６５及び／又は真空は、帯の温度に影響するよう用いられてもよい。
【００４６】
空気ジェット５６５及び／又は真空５６５ａのアレイは、帯５０５の前面の背後の、帯５０５の一方の面（例えば後面１３８ｂ）の、ガラス硬化ゾーンから該硬化ゾーンの約５０インチ（約１．２７  メートル）下方までの領域内の複数の衝撃点５７５に作用するよう配置される。これは、９００℃〜３００℃の温度範囲内にある帯５０５に対応する。延伸部４００の傾斜による減衰と同様に、帯５０５の２つの面の圧力差も、帯５０５に対する水平方向の付勢された非接触支持を提供することにより、帯の動きを減衰させ得る。
【００４７】
帯状ガラス５０５が大きく且つ薄いという事実により、小さい圧力差のみで、曲がり方向を制御するのに十分な帯５０５の湾曲が生じる。ＬＣＤ用の帯状ガラス５０５では、２〜１５Ｎ／ｍ２の圧力差で、５ｍｍを超える面外変形を有する湾曲した帯が生じる。この空気圧差から生じる帯の湾曲は、最適な帯の形状を達成するよう空気ジェット５６５及び／又は真空５６５ａの位置、気流圧５７０並びに空気の温度を変えることによって調節され得る。従って、空気圧差の使用は、帯形状の能動的な制御方法として作用する。
【００４８】
帯５０５における過剰な局所的な形状歪みを回避するために、加えられる空気圧５７０は、狭い衝撃領域５７５に集中されるべきではない。空気ジェット５６５及び／又は真空５６５ａが１つの特定の位置に集中すると、空気ジェット又は真空自体が、望ましくない展開不可能な面外変形を生じ得る。略均一な分布を有する空気ジェット又は真空のアレイは、部分的に円筒形の湾曲を生じさせるよう調節され得る。実際の適用においては、空気ジェット５６５又は真空５６５ａのアレイは、帯５０５の横断方向における空気圧５７０の十分に均一な分布を生じるよう、３×３〜５×５（例えば図５の３×４アレイ）に配置され得る。しかし、空気ジェット及び／又は真空は、帯５０５の横断方向に変化する圧力分布を生じてもよい。例えば、帯の前面と後面との間の圧力差は、帯の両縁部付近よりも帯の中心部の方が大きくてもよい。ジェット５６５又は真空５６５ａの数はこの範囲に限定されない。空気ジェット５６５又は真空５６５ａは、延伸５００中に継続的にアクティブであってもよい。空気ジェット５６５又は真空５６５ａが帯５０５の冷却の進行を僅かに変え得るという事実を補うために、システム１００は、例えば、巻取り力を高めてもよく又は空気の温度を調節してもよい。帯に温度勾配及び応力が生じるのを回避するために、ジェットから発せられる空気の温度はガラスの温度と一致するのが好ましい。
【００４９】
図６Ａ及び図６Ｂを参照すると、ブロック図は、本発明の１つ以上の実施形態による、静電力発生器６６５を有するフュージョン・ドロー装置６４０からの、別の例示的な湾曲したアイソパイプガラス延伸部６００を示す。静電力発生器６６５は、電界差により、湾曲した形状を形成するために帯６０５を引っ張る又は押す静電力６７０を加え得る。静電力６７０の印加点６７５で生じ得る温度のばらつきにより、帯６０５に幾分の表面電荷が生じ得る。その結果生じる数パスカルの圧力で帯の形状を変えることができる場合、所望の湾曲を誘発するのに必要な電界６７０は１０６Ｖ／ｍ程度である。延伸部５００（空気圧５７０）と延伸部６００（電界６７０）では力を及ぼす手段は異なるが、延伸部５００及び延伸部６００は、帯５０５及び６０５における異なる湾曲に影響するためのプロセスパラメータの調節に関しては類似している。
【００５０】
図７を参照すると、フロー図は、本発明の１つ以上の実施形態による、形状安定性を向上させた帯状ガラス及び／又は応力が低減された帯状ガラスを生成するために実行され得る処理動作を示す。例示的なアセンブリプロセス７００は、以下の動作の一部又は全部を含み得る。図３、図４、図５及び図６の実施形態が概して互いに排他的なものではない限りにおいて、２つ以上の実施形態に関連付けられた動作を組み合わせて、よりコストはかかり得るものの、より洗練されたプロセス７００にしてもよい。
【００５１】
プロセス７００の動作７１０では、溶融ガラスがＦＤＭのアイソパイプから溢れ出て、アイソパイプのルート部の両側を下って延伸され得る。
【００５２】
動作７２０では、アイソパイプのルート部の両側からの溶融ガラスの層がルート部の底縁部で合体し、帯状ガラスを形成し得る。
【００５３】
動作７３０では、例えば、帯状ガラスがガラス転移点への冷却及び硬化前の溶融ガラスの段階にある間に、帯状ガラスに所望の湾曲が誘発され得る。動作７３０は、動作７３１、７３３、７３５、７３７及び７３９の１つ以上を含み得る。
【００５４】
動作７３１では、例えばアイソパイプルート部に所望の湾曲を有するアイソパイプを用いることによって、帯状ガラスに所望の湾曲が誘発され得る。
【００５５】
動作７３３では、例えば丸みがついた底縁部を有し得るアイソパイプルート部に所望の傾斜を有するアイソパイプを用いることによって、帯状ガラスに所望の湾曲が誘発され得る。
【００５６】
動作７３５では、帯状ガラスを傾斜した帯延伸方向に延伸することによって、帯状ガラスに所望の湾曲が誘発され得る。
【００５７】
動作７３７では、帯の一方の面に、例えば空気ジェットからの空気圧を加えることによって、帯を湾曲させる圧力差を生じることにより、帯状ガラスに所望の湾曲が誘発され得る。
【００５８】
動作７３９では、帯の一方の面に、例えば静電力発生器からの静電力を加えることによって、帯を湾曲させる電界差を生じることにより、帯状ガラスに所望の湾曲が誘発され得る。
【００５９】
動作７４０では、湾曲した帯状ガラスが更に下に延伸されて冷却及び硬化され、硬化したガラスの湾曲した帯を形成し得る。
【００６０】
動作７５０では、硬化したガラスの湾曲した帯が、複数の湾曲した板ガラスに切断され得る。
【００６１】
動作７６０では、湾曲した板ガラスが処理され、サイズを整えられて、液晶ディスプレイ等のディスプレイに用いるためのディスプレイ用板ガラスが製造され得る。
【００６２】
図８を参照すると、ブロック図は、本発明の１つ以上の実施形態による、帯状ガラス８０５の生成中のガラスの形状安定性の向上に関係するシステム８００を示す。システム８００は、帯状ガラス８０５の形状安定性を向上させるシステムである。システム８００は、フュージョン・ドロー装置８４０と少なくとも１つの湾曲誘発要素８６５とを含み得る。ＦＤＭ８４０は、溶融ガラス８２６としての溶融ガラスの延伸のためのアイソパイプ８３５を含む。溶融ガラス８２６はアイソパイプ８３５から溢れ出て、下方に延伸されて湾曲誘発要素８６５に至り、そこで帯状ガラス８０５の湾曲が誘発される。湾曲した帯状ガラス８０５が硬化したら、湾曲した帯状ガラス８０５は複数の板ガラス８５５に切断され得る。板ガラス８５５は、形状安定性が向上され応力が低減されたディスプレイ用板ガラスを形成するために用いられ得る。湾曲した帯状ガラス８０５の切断はシステム８００の外部で行われてもよい。
【００６３】
湾曲誘発要素８６５は、図３、図４、図５、図６及び図７で述べた実施形態及び／又は方法の１つ以上の態様を組み込み得る。例えば、湾曲誘発要素８６５は、湾曲したアイソパイプのルート部３３９、傾斜したアイソパイプのルート部４３９、オフセット延伸装置４７５、１つ以上の空気ジェット５６５、及び／又は１つ以上の静電発生器６６５を含み得る。湾曲誘発要素８６５の選択、又は可能な組み合わせは、所与のシステムの製造パラメータ及び選択された材料に大きく依存する。状況（少なからず設備変更関連コストを含む）が変われば、当業者は、所望の結果を達成するために湾曲誘発要素の選択及び効果を調節し得る。
【００６４】
本願明細書においては、特定の実施形態を参照して本発明を説明したが、これらの実施形態は、単に本発明の原理及び適用例を説明するためのものであることを理解されたい。従って、これらの例示的な実施形態には多くの変更がなされ得るものであり、添付の特許請求の範囲によって定められる本発明の精神及び範囲を逸脱することなく他の構成が考案され得ることを理解されたい。
【符号の説明】
【００６５】
３００  アイソパイプガラス延伸部
３３９  アイソパイプルート部
４００  アイソパイプガラス延伸部
４３５  アイソパイプ
４３９  ルート部
４６５  傾斜したガラス延伸方向
５００  アイソパイプガラス延伸部
５６５  空気ジェット
５６５ａ  真空
６００  アイソパイプガラス延伸部
６６５  静電力発生器
【図１】
0005883491.tif 000002
【図２Ａ】
0005883491.tif 000003
【図２Ｂ】
0005883491.tif 000004
【図３Ａ】
0005883491.tif 000005
【図３Ｂ】
0005883491.tif 000006
【図４Ａ】
0005883491.tif 000007
【図４Ｂ】
0005883491.tif 000008
【図５Ａ】
0005883491.tif 000009
【図５Ｂ】
0005883491.tif 000010
【図６Ａ】
0005883491.tif 000011
【図６Ｂ】
0005883491.tif 000012
【図７】
0005883491.tif 000013
【図８】
0005883491.tif 000014